Brevet FR2706474A1 — publié le 19941223

COMPOSITIONS POLYAMIDES TRANSPARENTES SANS DEFORMATION A CHAUD La présente invention a pour objet des compositions polyamides transparentes sans déformation à chaud et leur procédé de préparation. La présente invention se rapporte aussi aux objets obtenus à partir de ces compositions et aux procédés de préparation de tels objets. Les polyamides sont des polymères très utilisés dans l'industrie et dans le domaine de la grande consommation pour leurs nombreuses propriétés. En effet, ces polyamides présen- tent certaines ou toutes des propriétés énumérées ci-après: transparence, résistance aux chocs, à la traction et/ou la compression, tenue élevée aux agressions extérieures, telles que froid, chaleur, agents chimiques, rayonnements notamment UV, et autres. Aussi a-t-on vu apparaître des objets du do- maine courant à base de polyamides, tels que des montures de lunette, boîtiers divers, équipements pour automobile, maté- riels chirurgical, emballage, et autres. Ces objets "grand public" doivent le plus souvent porter des inscriptions di- verses, comme les caractéristiques du produit vendu dans le cas d'un emballage réalisé en polyamide. Ces produits doivent aussi souvent être décorés lorsque le produit final est réa- lisé en polyamide et lorsque ce dernier doit être attractif vis-à-vis de la clientèle. Un exemple de produit devant être décoré se trouve dans le domaine de la lunetterie, domaine dans lequel la quasi-totalité des articles sont décorés. On a donc naturellement cherché à décorer les polyamides selon les techniques habituellement utilisées. Récemment, une technique de décoration a été mise au point. Cette technique, 2 -2706474 dite décoration par sublimation ou transfert thermique, con- siste à recouvrir l'objet à décorer d'une couche de pigments à une température comprise entre 80 et 220 C, et à chauffer l'ensemble à une température donnée. Les pigments sont dits sublimables, mais cette technique est efficace avec des pig- ments qui peuvent migrer dans la structure du polymère. En fait, l'homme de l'art comprend ce terme de "décoration par sublimation" sans qu'il soit nécessaire de développer plus en détail ici. La température à laquelle on porte l'objet à décorer doit être suffisamment élevée, pour provoquer la sublimation ou transfert thermique des pigments, qui peuvent alors pénétrer, par diffusion, dans la structure du polymère, si celui-ci présente une morphologie adéquate. Le polymère doit bien sûr résister à la température utilisée lors de la décoration par sublimation. Un exemple d'application de la technique de décor par sublimation est la lunetterie. Cependant, les polyamides utilisés jusqu'à présent dans ce domaine ne présentent pas toujours les propriétés requises pour être décorés par sublimation. Si le polyamide est cris- tallin ou semi-cristallin, il résiste à des températures élevées et les conditions parfois sévères de mise en oeuvre de la décoration par sublimation peuvent être utilisées avec ce polyamide. Cependant, les polyamides cristallins ou semi- cristallins ne sont pas transparents et leur opacité les rend impropres à une utilisation lorsque la transparence est re- cherchée. Si le polyamide est amorphe, il est donc transpa- rent et en raison de cette transparence pourrait convenir dans des applications o cette propriété de transparence est recherchée. Cependant, lorsque la température utilisée pour la sublimation est inférieure à la température de transition vitreuse, le polyamide ne présente pas une structure suffi- samment désorganisée et les pigments sublimables diffusent difficilement dans la masse du polyamide. La couleur résul- tante est pâle et donc impropre à la commercialisation. Lors- que la température utilisée pour la sublimation est supé- rieure à la température de transition vitreuse, le polyamide -3 2706474 se déforme de façon rédhibitoire et donc est impropre à l'u- sage auquel il est normalement destiné. Le problème rencontré au cours de la mise en oeuvre du procédé de décor par sublimation se rencontre dans d'autres cas de figure. En effet, de nombreux traitements de poly- mères, notamment de polyamides, pour transformer ceux-ci impliquent des températures élevées. On recherche donc des polyamides ou compositions polya- mides transparentes qui supportent des températures de trai- tement élevées, et ceci sans se rétracter ou s'allonger de façon excessive. On recherche particulièrement des composi- tions polyamides qui se prêtent à la technique de décor par sublimation, qui implique des températures élevées pour la sublimation des pigments. Les brevets FR-A-2 575 756 et FR-A-2 606 416 décrivent des compositions polyamides amorphes à base de BACM (bis- (4-aminocyclohexyl)méthane), BAMCM (bis-(3-méthyl-4-amino- cyclohexyl)-méthane), ou autres diamines cycloaliphatiques, d'acide isoou téréphtalique, et d'autres polyamides. Ces polyamides présentent des propriétés de transparence et sont utiles pour la fabrication d'objets moulés. Ce document dé- crit une température de moulage qui peut être aussi élevée que 310 C, l'exemple de mise en oeuvre des polyamides amor- phes décrivant une température de 290 C. Il n'est fait aucune mention d'un traitement ultérieurement au moulage par injec- tion. Aussi, JP-60-215053 et 60-215054 décrivent et revendi- quent des alliages comprenant d'une part un polyamide trans- parent-et d'autre part un polyamide cristallin. Le polyamide transparent est constitué de motifs aliphatiques en tant que composant monomère essentiel choisis parmi le lauryllactame, l'acide 12- aminododécanoïque ou 11-amino-undécanoïque, et des motifs cycliques. Les exemples donnés pour ces polyamides transparents font apparaître en tant que motifs cycliques une diamine cycloaliphatique, le bis-(4- aminocyclohexyl)méthane et un diacide aromatique, l'acide isophtalique. Le polyamide cristallin est constitué de polyamide-12 et/ou -11, ou de copolyamide ayant comme monomère essentiel un motif 12 et/ou 11. Les conditions de mélange ne sont pas spécifiées, il est seulement indiqué que tout procédé connu est applicable. Les compositions résultantes sont transparentes. Ces compositions sont préparées par mélange selon des procédés classiques, mais il n'y a aucune mention de la température de mélange. Il n'est fait aucune mention non plus de la température de mou- lage des compositions polyamides. Le brevet FR-A-2 021 910 décrit des compositions poly- amides comprenant de 40 à 99% en poids d'un polyamide amorphe à base d'acides aromatiques et de 2,2,4- et/ou 2,4,4-tri- méthyl-hexaméthylène-diamine et 60 à 1% en poids d'un poly- amide de type nylon. Les objets obtenus présentent une trans- parence, une bonne rigidité, sont résistants aux chocs et à l'eau. Les polyamides sont utilisés pour la fabrication par moulage d'objets creux tels que des bouteilles. Les tempéra- tures utilisées sont des températures classiques. Le brevet US-A-4 404 317 décrit des compositions poly- amides telles que 6,I/6,T/BACM,I/BACM,T qui présentent des propriétés utiles pour la fabrication d'objets. Ces poly- amides sont obtenus par mélange à une température comprise entre 270 et 300 C. Les mélanges présentent, selon ce do- cument, des propriétés de résistance aux solvants, de sta- bilité thermique, de conservation des propriétés mécaniques dans des conditions humides. Le mélange des polyamides tel que mis en oeuvre dans les cas récités ciavant remplit les conditions imposées par les produits à mélanger, notamment les conditions inhérentes au polyamide cristallin. Ainsi, US-A-4 404 317 décrit les condi- tions de mélange, telles que la température, pour divers polyamides; en particulier, il est recommandé de ne pas dé- passer 300 C à cause de la dégradation du polyamide cristal- lin ainsi que du polyamide amorphe. Il est aussi connu que les polyamides cristallins (dont le PA12 ou PA6,12) présen- tent une température de dégradation de l'ordre de 270 C, tant pour le moulage-injection que pour l'extrusion. Cette tempé- rature peut être portée pour des temps très courts ou en présence d'un stabilisant à une température d'environ 300 C. 2706474 Cette limite supérieure de température pour les mélanges mettant en oeuvre des polyamides cristallins est aussi dé- crite dans les notices techniques des sociétés EMS et H ls relativement à leurs produits, respectivement Grilamid TR55 et Vestamid. Les brevets JP82/087602 et JP-89/239109 décrivent des procédés de décor par transfert thermique de pigments subli- mables sur des polyesters. Il n'est pas fait mention de poly- amides en tant que couche supportant un décor par sublima- tion. Ainsi, bien que l'art antérieur enseigne des composi- tions polyamides comprenant un polyamide amorphe et un poly- amide semi-cristallin, ainsi que le décor par sublimation sur des polymères, il n'existe aucune description ni suggestion de compositions transparentes et supportant la chaleur sans se déformer. On cherche donc des compositions polyamides transparentes, présentant de bonnes propriétés mécaniques, et sans déformation à chaud c'est-à-dire présentant une varia- tion dimensionnelle faible. La présente invention fournit donc une composition poly- amide comprenant un polyamide semi-cristallin et une quantité suffisante de polyamide amorphe pour la rendre transparente et traitable à chaud sans déformation, résultant du mélange de ses constituants à une température supérieure ou égale à environ 300 C et d'une transformation à une température supérieure ou égale à environ 300 C. Le terme "transparent" correspond à un coefficient de transmission lumineuse supérieur ou égal à 50%, mesuré à 700 nm et pour une épaisseur de 2 mm. Le terme "polyamide" employé dans la présente descrip- tion couvre aussi les copolyamides, pouvant contenir des tiers monomères en une proportion n'affectant pas les quali- tés essentielles des polyamides. Le terme "semi-cristallin" couvre les (co)polyamides présentant à la fois une température de transition vitreuse Tg et une température de fusion Tf. Ce terme "semi-cristallin" peut couvrir aussi des polyamides entièrement cristallins. 6 2706474 Le terme "amorphe" couvre des polyamides qui au contrai- re ne présentent pas de changement de phase, mais seulement une température de transition vitreuse Tg. La définition selon la présente invention est conforme à celle communément acceptée dans l'art. On se référera avanta- geusement à la publication "ENPLAs, Booklet on Engineering Plastics", section 2.1, ppl2- 13, Ed.1991, et publiée par "The Japan Engineering Association". Dans les exemples 1 à 5 qui suivent, le polyamide cris- tallin employé est du PAll. On comprendra donc que les inter- valles de composition donnés dans ces exemples, ainsi que dans les revendications, peuvent varier en fonction du poly- amide cristallin employé. Le terme de "transformation" tel qu'employé en relation avec la définition de la présente invention signifie tout procédé de transformation applicable à des polymères. Des exemples de tels traitements sont: le moulage, l'injection- moulage, l'extrusion, et autres. Selon un mode de réalisation, ladite composition poly- amide comprend, en poids: à 80 % dudit polyamide semi-cristallin; et à 20 % dudit polyamide amorphe. Avantageusement, ladite composition polyamide comprend, en poids: 68 à 77 % dudit polyamide semi-cristallin; et 32 à 23 % dudit polyamide amorphe. Les polyamides utilisés dans la présente invention sont des polyamides semi-cristallins ou amorphes préparés de façon classique, connue dans l'art des polyamides. Les monomères de départ sont les monomères classiquement connus dans l'art. Des mélanges de polyamides semi-cristallins et/ou amor- hes peuvent aussi être utilisés dans le cadre de la présente invention. A titre d'exemple de monomère de départ, on peut citer les monomères suivants, leur abréviation courante figurant entre parenthèses. Ces exemples sont illustratifs et nulle- ment limitatifs. 7 2706474 Les diacides sont les diacides classiques, tels que les diacides aliphatiques ou aromatiques. Les diacides aliphatiques peuvent être les diacides adipi- que (6), azélaïque (9), sébacique (10), dodécanoïque (12), etc. Les diacides aromatiques peuvent être les diacides téréph- talique (T), isophtalique (I), etc. Les diamines sont les diamines classiques, telles que les diamines aliphatiques, aromatiques, cycloaliphatiques, et les diverses diamines couramment utilisées. Les diamines aliphatiques peuvent être la butylènediamine (4), l'hexaméthylènediamine (6 ou HMDA), les isomères de triméthyl- hexaméthylènediamine (TMHMDA), l'octaméthylènediamine (8), la décaméthylènediamine (10), la dodécaméthylènediamine (12), etc. Les diamines aromatiques peuvent être la métaxlylènediamine (MXDA), etc. Les diamines cycloaliphatiques peuvent être les isomères des bis-(4-aminocyclohexyl)-méthane (BACM), bis-(3-méthyl-4-amino- cyclohexyl)-méthane (BMACM), 2-2-bis-(3-méthyl-4-aminocyclo- hexyl)-propane (BMACP), etc. Les autres diamines couramment utilisées peuvent être l'iso- phoronediamine (IPDA), La 2,6-bis-(aminométhyl)-norbornane (BAMN), etc. Les lactames sont les lactames classiques, tels que caprolactame (L6), lauryllactame (L12), etc. Les aminoacides sont les aminoacides classiques, tels que l'acide amino-11-undécanoïque (11), l'acide N-heptyl- amino-11-undécanoïque (NHAU), etc. Les polyamides semi- cristallins qui résultent de la condensation de ces monomères sont des polyamides alipha- tiques ou semi-aromatiques. Parmi les polyamides aliphatiques, on peut citer, à titre d'exemple et de façon non-limitative, les (co)polyamides suivants: polycaprolactame (PA6); polyundécanamide (PA11); polylauryllactame (PA12); polybutylène adipamide (PA4,6); polyhexaméthylène adipamide (PA6,6); polyhexaméthylène azélamide (PA6,9); polyhexaméthylène sébaçamide (PA6, 10); 8 -2706474 polyhexaméthylène dodécanamide (PA6,12); polydécaméthylène dodécanamide (PA10,12); polydécaméthylène sébaçanamide (PA10,10); méthylène dodécanamide (PA12,12); polyamide 11/NHAU; polyamide BACM,6; polyamide BACM,10; polyamide BACM,12; copolyamide 6/6,6; copolyamide 6/12; etc; et leurs mélanges. Ces polyamides aliphatiques présentent classiquement un point de fusion inférieur ou égal à 290 C, parfois même inférieur à C. Parmi les polyamides semi-aromatiques, on peut citer, à titre d'exemple et de façon non-limitative, les (co)polyamides suivants: copolyamide 6/6,T; copolyamide 6,6/6,T; copoly- amide 6,T/6,I; copolyamide 6,6/6,T/6,I; copolyamide 11/6,T; copolyamide 12/6,T; polymétaxylylène adipamide (PAMXDA,6); etc; et leurs mélanges. Ces polyamides aromatiques présentent classiquement un point de fusion élevé, supérieur à 250 C, souvent supérieur à 300 C. Les polyamides amorphes qui résultent de la condensation de ces monomères sont des polyamides classiques. Parmi ces polyamides amorphes, on peut citer, à titre d'exemple et de façon non-limitative, les (co)polyamides suivants: polyhexa- méthylène isophtalamide (6,I); polytriméthylhexaméthylène téréphtalamide (TMHMDA,T); Les copolyamides 6/BMACP,I; 6/BAMN,T; 11/BMACM,I; ll/BMACM, T/ BMACM,I; 11/BACM,I/IPDA,I; 12/BMACM,I; 12/BACM,T/BACM,I; 12/BMACM,T/BMACM,I; 12/BACM,I/ IPDA,I; 6,T/6,I/BACM,I; 6,T/6,I/BACM,T/BACM,I; etc; et leurs mélanges. Les compositions selon la présente invention peuvent de plus comprendre des charges et/ou additifs classiques, en des proportions variables aisément déterminables par l'homme de l'art. Les charges peuvent être des fibres, telles que des fibres de verre, de carbone, de polyarylamide, de titanate de potassium ou tout autre type de fibre. Les charges peuvent aussi être des poudres, telles que du talc. Les charges peuvent aussi être présentes sous des formes variées, comme par exemple sous forme billes ou de lamelles. 9 2706474 Les additifs peuvent être des antioxydants, des agents anti- UV, des agents démoulants, des agents nucléants, des modi- fiants choc, des agents ignifugeants, des agents azurants, des colorants, des pigments, des plastifiants, etc, ou leurs mélanges. Les compositions selon la présente invention sont trans- parentes et conduisent à des objets transparents. Selon un mode de réalisation, la composition présente un coefficient de transmission lumineuse supérieur ou égal à 50%, mesuré à 700 nm et pour une épaisseur de 2 mm. Avanta- geusement, ce coefficient de transmission est compris entre et 90%. Ces compositions selon la présente invention sont utiles pour la fabrication d'objets munis de propriétés intéressan- tes, c'est-à-dire étant transparents, présentant de bonnes propriétés mécaniques et supportant un traitement impliquant une température élevée sans se déformer. Un exemple d'un tel traitement est le procédé de décor par sublimation. Les pré- sentes compositions peuvent être utilisées dans un grand nombre de domaines, par exemple, à titre indicatif, les do- maines des: - matériels informatiques, électroniques, électrotechniques, hi-fi et électroménagers, tels que les boîtiers, les voyants, les écrans, les carters, etc; - équipements liés aux transports, notamment automobile et motocycle, tels que les réservoirs, les tableaux de bord, les objets moulés et les canalisation diverses, etc; - matériel médico- chirurgical et d'hygiène, tels que embouts, tubulures, vannes et embases de cathéters, cathéters, per- fuseurs, sondes, flacons, brosses à dents, poches à liquide, etc; boîtiers de montre et autres appareils de mesure, tels que compteurs volumétriques, électriques, électroniques, etc; - lunetterie optique, solaire, sportive et de sécurité; - équipements et matériels de sport, tels que chaussures, planches à voile, raquettes de tennis, skis, palmes, masques de plongée sous-marine, etc; 2706474 - corps de briquets, stylos, etc; - emballages, panneaux publicitaires, écrans, etc. Les propriétés des présentes compositions sont surpre- nantes. En effet, les polyamides sont mélangés à une tempéra- ture élevée, supérieure à environ 300 C. US-P-4 404317 décrit des températures de mélange inférieures à 300 C sous peine de dégradation du polyamide. De même, les fabricants habituels de polyamides, comme H ls et EMS, recommandent des tempéra- tures de mélange ou de compoundage inférieures à 300 C. De façon surprenante, les présentes compositions sont mélangées à des températures plus élevées que la limite haute enseignée par l'art antérieur. De façon tout aussi étonnante, les pré- sentes compositions sont ensuite obtenues par une transfor- mation mise en oeuvre à une température elle aussi élevée, supérieure à environ 300 C. Ainsi, la présente invention a aussi pour objet un pro- cédé de préparation de la présente composition, comprenant une étape de mélange et une étape de transformation, ladite étape de mélange étant mise en oeuvre à une température supé- rieure ou égale à environ 300 C, et ladite étape de trans- formation étant mise en oeuvre à une température supérieure ou égale à environ 300 C. Selon un mode de réalisation, cette température de mélange est comprise entre 300 et 370 C, habituellement entre 310 et 360 C. Avantageusement, cette température est comprise entre 320 et 340 C. L'opération de mélange ou compoundage est effectuée dans tout dispositif approprié, tel qu'une extrudeuse, à profil malaxeur, un mélangeur Banbury, et autres. La composition intermédiaire, une fois obtenue, peut être traitée par tout moyen connu dans l'art. La composition intermédiaire peut être débitée en joncs qui sont refroidis puis granulés, ou pulvérisés, ou la composition intermédiaire peut être préparée directement en granulés. La composition intermédiaire est alors utilisée pour la fabrication de la composition finale objet de l'invention. Ainsi, la présente invention concerne aussi les objets obtenus à partir de la composition et le procédé de prépara- tion de ces objets. La composition intermédiaire sous diverses formes (granulés, joncs, etc) est soumise à un traitement ou trans- formation en vue de la préparation de la présente composition ou d'objets. Ce traitement ou transformation, ces deux termes étant utilisés de façon équivalente dans la présente descrip- tion, correspond à un traitement au cours duquel a lieu une transformation, et consiste en tout traitement connu, comme par exemple le moulage, l'injection-moulage, l'extrusion, et autres. On obtient alors l'objet recherché. Selon la présente invention, le traitement ou transfor- mation est mis en oeuvre à une température également supérieure ou égale à environ 300 C. Selon un mode de réalisation, cette température de trai- tement est comprise entre 300 et 370 C, habituellement entre 310 et 360 C. Avantageusement, cette température est comprise entre 320 et 340 C. Lorsque le traitement consiste en un moulage par injec- tion, la température du moule est comprise entre 30 et 120 C. Avantageusement, cette température du moule est comprise entre 50 et 60 C. La composition peut être utlisée telle quelle, ou être soumise à un autre traitement ultérieur, connu dans l'art, comme un usinage, un passage à la presse, etc, incluant ou non un traitement thermique. Le terme objet utilisé dans la présente description désigne donc tant la compostion elle- même prise en son sens d'objet manufacturé que la composition ayant subi un autre traitement. Les compositions selon la présente invention, ainsi préparées, présentent une variation de dimension inférieure à %, après avoir été portées à une température comprise entre C et une valeur inférieure au point de fusion du poly- amide semi-cristallin utilisé dans la composition, pendant une durée comprise entre 1 seconde et 2 heures. Les objets 12 2706474 - 12 obtenus à partir de cette composition présentent les mêmes propriétés de stabilité dimensionnelle. Avantageusement, la variation de dimension est inférieure à %, et de façon particulièrement avantageuse inférieure à 3%. La stabilité dimensionnelle est essentiellement fonction, pour un polyamide donné, des proportions en poids des consti- *tuants dans la composition. Selon une variante, la mesure de la variation dimensionnelle est effectuée après que les compositions aient été portées à une température de 160-170 C pendant 30 mn. Ainsi, les compositions ou objets selon la présente invention résistent très bien à un stress thermique et donc sont adaptés aux précédés de traitement ultérieurs impliquant une température élevée, comme par exemple le procédé de déco- ration par transfert thermique ou sublimation. Cette stabilité dimensionnelle des présentes compositions ou objets obtenus à partir de celles-ci et selon le présent procédé permet donc d'élargir considérablement le champ d'application des poly- amides entrant dans la composition selon la présente invention. Les compositions ou objets obtenus par le procédé selon l'invention peuvent être par exemple facilement décorés selon la technique de la sublimation. Les conditions utilisées sont les conditions classiques dans l'art. La température est comprise entre 110 C et 290 C, de préférence entre 150 et 170 C. La durée d'exposition en température est comprise entre 1 mn et 3 heures, de préférence entre 3 mn et 1 heure. On obtient alors un objet décoré par sublimation. La présente invention concerne aussi ces compositions ou objets décorés par sublimation. Les procédures de test sont décrites ci-après. Les con- traintes et allongements au seuil et à la rupture sont déter- minés selon la norme ISO R 527. Les éprouvettes de dimensions xlOx4 mm sont préalablement conditionnées deux semaines à 23 C et 50% d'humidité relative (RH). Les modules, contrainte et flèche à la charge maximum ont été mesurés selon la norme ISO 178 sur des éprouvettes 80x10x4 mm. Le choc Charpy avec entaille en V a été déterminé selon la norme ISO 179. Les 13 2706474 mesures de variation de longueur sont réalisées sur des éprouvettes haltères, moulées par injection à l'une de leurs extrémités, de dimension 80x4x2 mm de la façon suivante. éprouvettes, après que l'on ait déterminé leurs longueurs respectives, sont placées à plat dans une étuve thermorégulée pendant 15 et 30 mn. Après ce laps de temps, les éprouvettes sont extraites de l'étuve, placées à plat pour un retour à la température ambiante de 23 C et leurs longueurs respectives sont mesurées après une heure. Le pourcentage de variation de la longueur est calculé à partir de la dimension initiale des éprouvettes. L'absorption d'éthanol est mesurée sur des éprou- vettes IFC d'épaisseur 2 mm et de poids environ 1 gramme, préalablement séchées, après deux jours d'immersion dans l'éthanol pur à 30 C. La valeur est donnée en pourcentage d'augmentation du poids initial (EtOH, 2j, %). Les exemples ci-après servent à illustrer la présente invention et ne sont en aucun cas limitatifs de la portée de celle-ci. EXEMPLES 1 ET 2 Ces exemples ont été réalisés sur une extrudeuse bi- vis Werner 30 équipée d'un profil malaxeur, à une température matière de 330 à 340 C, à partir d'une part de polyamide semi-cristallin PAli de viscosité inhérente 1,38 dl/g et d'autre part de polyamide semiaromatique amorphe PA12/BMACM, T/BMACM,I. Celui-ci est synthétisé par polycondensation à l'état fondu à partir de bis-(3-méthyl-4-aminocyclohexyl)- méthane (BMACM), de lauryllactame (L12) et d'acides iso- et téréphtalique (IA et TA) dans un rapport molaire 1/1/0,3/0,7. Ce polyamide amorphe présente une température de transition vitreuse de 170 C et une viscosité inhérente de 1,05 dl/g. Les mélanges à la sortie de la filière de l'extrudeuse Werner sont refroidis sous forme de jonc dans un bac rempli d'eau froide, découpés en granulés et étuvés à 80 C sous vide pen- dant 12 heures de façon à éliminer l'humidité. Les mélanges secs sont moulés par injection sous forme des éprouvettes nécessaires aux tests dans différentes con- ditions de température d'injection dans un moule dont la 14 - température est régulée à 60 C. Les résultats sont reportés dans les tableaux Ia et Ib ci-après. Tableaux Ia et Ib Variation de Fractions massiques de polyamide Temp. de longueur % Absorption % Ex. moulage après 30 mn d'éthanot pur PA 11 PA 12/BMACM,T/BMACM,I C à 170 C (30 C/48 h) 1 70 30 325 -0,3 14,9 305 -1,7 270 -5,5 2 80 20 310 +6,5 13,3 Traction Charpy entaillé kJ/m2 Temp. de Module Flexion flèche contrainte contrainte à Ex. moulage contrainte au seuil/la rupture/+23'C -23'C C allongementallongement à au seuil la rupture 1 325 1350 57 9.8 50 6.8 65 263 12.8 18.1 2 325 1280 54 9.9 47 7.6 64.6 291 14.9 21,6 EXEMPLES 3 A 8 Ces exemples ont été réalisés par compoundage sur extru- deuse bi-vis Werner 40 équipée d'un profil malaxeur, à partir de différents polyamides semi-cristallins et de différents polyamides amorphes (ici semi-aromatiques). Le ratio pondéral est de 70/30. Les mélanges en sortie de filière sont étirés sous forme de joncs, qui sont refroidis dans de l'eau froide puis découpés en granulés cylindriques. Les granulés sont ensuite séchés pendant 12 heures en étuve à 80 C sous vide. Les granulés sont alors moulés, aux températures indi- quées dans le tableau II ci-après, par injection dans un moule dont la température est régulée à 50 C. On obtient des éprouvettes IFC de 2 mm d'épaisseur. Le test de variation de la longueur a été effectué après exposition de 30 mn en étuve à air régulée à 160 C. Les résultats sont consignés dans le tableau II ci- après. Tableau II Mélanges 70/30 Température de Température Variation de Ex. massiques réalisés compoundage C de moulage C longueur % 3 PA11:PA12/BMACM,T/BMACM,I 310 315 -0,8 4 PA12:PA12/BMACM,T/BMACM,I 350 310 -0,3 PA11:PA12/BMACM,I 310 310 -0,7 6 PA11:PA TMHMDA,T 350 325 -1,5 7 PA6:PA TMHMDA,T 330 325 -2,2 8 PA6,6:PA TMHMDA,T 340 325 -1,8 Bien entendu, la présente invention n'est pas limitée aux modes de réalisation décrits et représentés mais elle est susceptible de nombreuses variantes accessibles à l'homme de l'art sans que l'on ne s'écarte de l'esprit de l'invention. 16 2706474 REVENDICATIONS 1.- Composition polyamide comprenant un polyamide semi- cristallin et une quantité suffisante de polyamide amorphe pour la rendre transparente et traitable à chaud sans défor- mation, résultant du mélange de ses constituants à une tempé- rature supérieure ou égale à environ 300 C et d'une transfor- mation à une température supérieure ou égale à environ 300 C. 2.- Composition polyamide selon la revendication 1, caractérisée en ce qu'elle comprend, en poids: 65 à 80 % dudit polyamide semi- cristallin; et à 20 % dudit polyamide amorphe. 3.- Composition polyamide selon la revendication 1, caractérisée en ce qu'elle comprend, en poids: 68 à 77 % dudit polyamide semi-cristallin; et 32 à 23 % dudit polyamide amorphe. 4.- Composition polyamide selon l'une quelconque des revendications 1 à 3, caractérisée en ce que le polyamide semi-cristallin est un polyamide semi-cristallin aliphatique. 5.- Composition polyamide selon la revendication 4, caractérisée en ce que le polyamide semi-cristallin alipha- tique est choisi dans le groupe consistant en les polyamides: PA6; PA11; PAl2; PA4,6; PA6,6; PA6,9; PA6,10; PA6,12; PAl0,12; PA10,10; PA12,12; les copolyamides PA6/PA12; 11/NHAU, BACM,6; BACM,10; BACM,12; BMACM,12; PA6/6,6; et leurs mélanges. 6.- Composition polyamide selon l'une quelconque des revendications 1 à 3, caractérisée en ce que le polyamide semi-cristallin est un polyamide semi-cristallin semi- aromatique. 7.- Composition polyamide selon la revendication 6, caractérisée en ce que le polyamide semi-cristallin semi- aromatique est choisi dans le groupe consistant en les polyamides: PA6/6, T; PA6,6/6,T; PA6,T/6,I; PA6,6/6,T/6,I; PAll/6,T; PA12/6,T; PAMXDA,6 et leurs mélanges. 8.- Composition selon l'une quelconque des revendica- tions 1 à 7, caractérisée en ce que le polyamide amorphe est choisi dans le groupe consistant en les polyamides: PA6,I; 6/BMACP,I; 6/BAMN,T; 11/BMACM,I; 11/BMACM,T/BMACM,I; 11/BACM,I/IPDA,I; 12/BMACM,I; 12/BACM,T/BACM,I; 12/BMACM,T/BMACM,I; 12/BACM,I/ IPDA,I; 6,T/6,I/BACM,I; 6,T/6,I/BACM,T/BACM,I; TMHMDA,T; et leurs mélanges. 9.- Composition selon l'une quelconque des revendica- tions 1 à 8, caractérisée en ce que le coefficient de trans- mission lumineuse est supérieur ou égal à 50%, mesuré à 700 nm et pour une épaisseur de 2 mm. 10.- Composition polyamide selon la revendication 9, caractérisée en ce que le coefficient de transmission est compris entre 55 et 90%. 11.- Composition selon l'une quelconque des revendica- tions 1 à 10, caractérisée en ce qu'elle contient de plus des charges et/ou additifs classiques. 12.- Composition selon l'une quelconque des revendica- tions 1 à 10, caractérisée en ce qu'elle présente une varia- tion de dimension inférieure à 10%, après avoir été portée à une température comprise entre 110 C et une valeur inférieure au point de fusion du polyamide semi-cristallin utilisé dans ladite composition, pendant une durée comprise entre 1 seconde et 2 heures. 13.- Composition selon la revendication 12, caractérisée en ce que la variation de dimension est inférieure à 5%. 14.- Composition selon la revendication 13 ou 14, carac- térisée en ce que la mesure est effectuée après que la compo- sition ait été portée à une température de 160 C pendant 30 mn. 15.- Procédé de préparation de la composition selon l'une quelconque des revendications 1 à 14, comprenant une étape de mélange et une étape de transformation, caractérisé en ce que cette étape de mélange est mise en oeuvre à une température supérieure ou égale à environ 300 C et en ce que cette étape de transformation est mise en oeuvre à une température supé- rieure ou égale à environ 300 C. 16.- Procédé selon la revendication 15, caractérisé en ce que la température de mélange est comprise entre 300 et 370 C. 17.- Procédé selon la revendication 15 ou 16, caractérisé en ce que la température de mélange est, comprise entre 320 et 340 C. -18 2706474 18.- Procédé selon l'une quelconque des revendications 15 à 17, caractérisé en ce que la température de transformation est comprise entre 300 et 370 C. 19.- Procédé selon l'une quelconque des revendications 15 à 18, caractérisé en ce que la température de transformation est comprise entre 320 et 340 C. 20.- Procédé selon l'une quelconque des revendications 15 à 19, caractérisé en ce que la transformation de la composi- tion consiste en un moulage, une injection, ou une extrusion de celle-ci. 21.- Objet décoré obtenu par application de la technique de sublimation à une composition selon l'une quelconque des revendications 1 à 14.